(57)【特許請求の範囲】
【請求項１】
重量部で、１〜５０部の１種類以上の一般式Ｉで表される化合物と、１０〜７０部の１種類以上の一般式ＩＩで表される化合物を含み、
0006422144.tif 000062
ここで、Ｒ１、Ｒ２、Ｒ３はそれぞれ独立して、Ｃ１〜Ｃ１２の直鎖状アルキル基、若しくは１つ又は２つ以上の隣接しないＣＨ２がＯ、Ｓ又はＣＨ＝ＣＨによって置換されたＣ１〜Ｃ１２の直鎖状アルキル基を表し、
ｎはそれぞれ独立して０又は１を表し、
Ａ１、Ａ２、Ａ３はそれぞれ独立して以下の構造を表し、
0006422144.tif 000063
Ａ４、Ａ５はそれぞれ独立して、トランス−１，４−シクロヘキシル基又は１，４−フェニレン基を表す、２−メチル−３，４，５−トリフルオロベンゼン液晶化合物を含有する液晶組成物。
【請求項２】
重量部で、３〜２０部の１種類以上の一般式Ｉで表される化合物と、１７〜６３部の１種類以上の一般式ＩＩで表される化合物を含み、又は、２１〜４５部の１種類以上の一般式Ｉで表される化合物と、２０〜４５部の１種類以上の一般式ＩＩで表される化合物を含む、請求項１に記載の液晶組成物。
【請求項３】
０部よりも多く３０部以下の１種類以上の一般式ＩＩＩで表される化合物を更に含み、
0006422144.tif 000064
Ｒ４、Ｒ５はそれぞれ独立して、Ｃ１〜Ｃ１２の直鎖状アルキル基、若しくは１つ又は２つ以上の隣接しないＣＨ２がＯ、Ｓ又はＣＨ＝ＣＨによって置換されたＣ１〜Ｃ１２の直鎖状アルキル基を表し、
Ａ６はそれぞれ独立して以下の構造を表す、請求項１又は２に記載の液晶組成物。
0006422144.tif 000065
【請求項４】
１種類以上の一般式ＩＩＩで表される化合物が１０〜２６部である、請求項３に記載の液晶組成物。
【請求項５】
６〜４５部の１種類以上の一般式ＩＶ〜一般式ＩＸで表される化合物を更に含み、
0006422144.tif 000066
Ｒ６、Ｒ９はそれぞれ独立して、Ｃ１〜Ｃ１２の直鎖状アルキル基、若しくは１つ又は２つ以上の隣接しないＣＨ２がＣＨ＝ＣＨによって置換されたＣ１〜Ｃ１２の直鎖状アルキル基を表し、Ｒ７、Ｒ８、Ｒ１０〜Ｒ１２はそれぞれ独立して、Ｃ１〜Ｃ１２の直鎖状アルキル基を表し、Ｌ１〜Ｌ８はそれぞれ独立してＨ又はＦを表し、Ｘ１〜Ｘ３、Ｘ５はそれぞれ独立してＦ、ＣＦ３、ＯＣＦ２Ｈ、ＯＣＦ３を表し、Ｘ４はそれぞれ独立して、Ｆ、ＣＦ３、ＯＣＦ３及びＣ１〜Ｃ５の直鎖状アルキル基又はＣ２〜Ｃ５の直鎖状アルケニル基を表し、Ａ７、Ａ８はそれぞれ独立して以下の構造から選択されるものである、請求項１〜３のいずれか一項に記載の液晶組成物。
0006422144.tif 000067
【請求項６】
１種類以上の一般式ＩＶ〜一般式ＩＸで表される化合物が２８〜３７部である、請求項５に記載の液晶組成物。
【請求項７】
重量部で６〜３９部の１種類以上の一般式Ｉで表される化合物と、
２２〜６２部の１種類以上の一般式ＩＩで表される化合物と、
２〜２６部の１種類以上の一般式ＩＩＩで表される化合物と、
６〜４４部の１種類以上の一般式ＩＶ〜一般式ＩＸで表される化合物、を含む、請求項５又は６に記載の液晶組成物。
【請求項８】
一般式Ｉで表される化合物は、式Ｉ−Ａ〜式Ｉ−Ｕで表される化合物の１種類以上から選択されるものであり、
0006422144.tif 000068
0006422144.tif 000069
0006422144.tif 000070
前記一般式ＩＩで表される化合物は、以下の化合物の１種類以上から選択されるものであり、
0006422144.tif 000071
ここで、Ｒ１はそれぞれ独立してＣ１〜Ｃ７の直鎖状アルキル基を表し、Ｒ２はそれぞれ独立して、Ｃ１〜Ｃ７の直鎖状アルキル基、直鎖状アルコキシ基、又はＣ２〜Ｃ７の直鎖状アルケニル基を表し、Ｒ３はそれぞれ独立してＣ１〜Ｃ７の直鎖状アルキル基を表す、請求項１又は２に記載の液晶組成物。
【請求項９】
一般式Ｉで表される化合物は、式Ｉ−Ａ−１〜式Ｉ−Ｕ−４で表される化合物の１種類以上から選択されるものであり、
0006422144.tif 000072
0006422144.tif 000073
0006422144.tif 000074
0006422144.tif 000075
0006422144.tif 000076
0006422144.tif 000077
0006422144.tif 000078
0006422144.tif 000079
0006422144.tif 000080
或いは、
一般式ＩＩで表される化合物は、式ＩＩ−Ａ−１〜式ＩＩ−Ｃ−２４で表される化合物の１種類以上から選択されるものであり、
0006422144.tif 000081
0006422144.tif 000082
0006422144.tif 000083
0006422144.tif 000084
0006422144.tif 000085
である請求項１又は２に記載の液晶組成物。
【請求項１０】
一般式ＩＩＩで表される化合物は、式ＩＩＩ−Ａ−１〜式ＩＩＩ−Ｃ−２０の構造の中の１種類以上から選択されるものであり、
0006422144.tif 000086
0006422144.tif 000087
0006422144.tif 000088
0006422144.tif 000089
である請求項３又は４に記載の液晶組成物。
【請求項１１】
一般式ＩＶ〜一般式ＩＸの化合物は、以下の構造の中の１種類以上から選択されるものであり、
0006422144.tif 000090
0006422144.tif 000091
0006422144.tif 000092
ここで、Ｒ６はそれぞれ独立して、Ｃ２〜Ｃ７の直鎖状アルキル基又は直鎖状アルケニル基を表し、Ｒ７、Ｒ８、Ｒ１０〜Ｒ１２はそれぞれ独立して、Ｃ２〜Ｃ７の直鎖状アルキル基を表し、Ｒ９、Ｒｘはそれぞれ独立して、Ｃ１〜Ｃ７の直鎖状アルキル基又はＣ２〜Ｃ７の直鎖状アルケニル基を表す、
或いは、Ｒ６はそれぞれ独立して、Ｃ２〜Ｃ５の直鎖状アルキル基又は直鎖状アルケニル基を表し、Ｒ７、Ｒ８、Ｒ１０〜Ｒ１２はそれぞれ独立して、Ｃ２〜Ｃ５の直鎖状アルキル基を表し、Ｒ９、Ｒｘはそれぞれ独立して、Ｃ１〜Ｃ５の直鎖状アルキル基又はＣ２〜Ｃ５の直鎖状アルケニル基を表す、請求項５又は６に記載の液晶組成物。
【請求項１２】
請求項１〜１１のいずれか一項に記載の液晶組成物をＴＮ、ＩＰＳ、ＦＦＳモードディスプレイに使用する方法。
【発明の詳細な説明】
【技術分野】
【０００１】
本発明は液晶表示技術分野に関し、特に２−メチル−３，４，５−トリフルオロベンゼン液晶化合物を含有する液晶組成物及びその用途に関する。具体的には、本発明は、２−メチル−３，４，５−トリフルオロベンゼンとジフルオロメトキシ架橋結合とが連結した液晶化合物を含有する液晶組成物を提供する。本発明による液晶組成物は速い応答時間を有し、特に高速応答ＴＮ／ＩＰＳ／ＦＦＳ型のＴＦＴ液晶ディスプレイに適する。
【背景技術】
【０００２】
現在、液晶は情報表示の分野において幅広く応用されていると同時に、その光通信における応用も一定の進展（Ｓ．Ｔ．Ｗｕ、Ｄ．Ｋ．Ｙａｎｇ．Ｒｅｆｌｅｃｔｉｖｅ  Ｌｉｑｕｉｄ  Ｃｒｙｓｔａｌ  Ｄｉｓｐｌａｙｓ．Ｗｉｌｅｙ、２００１）を遂げている。近年では、液晶化合物の用途は、様々な種類の表示素子、電気光学素子、電子部品、センサー等に著しく広がっている。ネマチック液晶化合物は、今までフラットパネルディスプレイに最も幅広く使用され、特に、ＴＦＴアクティブマトリクスのシステムに使用されている。
【０００３】
液晶表示は、液晶の発見に伴い、長い発展の道を経た。１８８８年に、オーストリアの植物学者Ｆｒｉｅｄｒｉｃｈ  Ｒｅｉｎｉｔｚｅｒは、  第１の液晶材料である安息香酸コレステリル（ｃｈｏｌｅｓｔｅｒｙｌ  ｂｅｎｚｏａｔｅ）を発見した。１９１７年に、Ｍａｎｇｕｉｎは、モノドメイン液晶の製造と光学異方性の研究のために、ラビング配向方法を発明した。１９０９年に、Ｅ．Ｂｏｓｅにより、スウォーム（Ｓｗａｒｍ）学説が打ち立てられ、Ｌ．Ｓ．ＯｒｍｓｔｅｉｎやＦ．Ｚｅｒｎｉｋｅなどの実験によりサポートされ（１９１８年）、その後、Ｄｅ  Ｇｅｎｎｅｓにより統計的な変動として論述された。Ｇ．Ｗ．ＯｓｅｅｎとＨ．Ｚｏｃｈｅｒにより、１９３３年に連続体理論学説が打ち立てられ、Ｆ．Ｃ．Ｆｒａｎｋにより完備された（１９５８年）。Ｍ．Ｂｏｒｎ（１９１６年）とＫ．Ｌｉｃｈｔｅｎｎｅｃｋｅｒ（１９２６年）は、液晶の誘電異方性を発見して研究した。１９３２年に、Ｗ．Ｋａｓｔはこれに基づいて、ネマチック相を、正と負の２つのカテゴリに分類した。１９２７年に、Ｖ．ＦｒｅｅｄｅｒｉｃｋｓｚとＶ．Ｚｏｌｉｎａｏは、ネマチック相液晶が電場（又は磁場）の作用下で変形し、且つ電圧閾値（Ｆｒｅｅｄｅｒｉｃｈｓｚ転移）が存在することを発見した。この発見は液晶ディスプレイの製造に根拠を提供した。
【０００４】
１９６８年に、米国のＲＣＡ会社のＲ．Ｗｉｌｌｉａｍｓは、ネマチック相液晶が電場の作用によりストライプドメインを形成し、光散乱の現象が存在することを発見した。その後すぐ、Ｇ．Ｈ．Ｈｅｉｌｍｅｉｒはそれを動的散乱表示モードとして発展させ、世界初の液晶ディスプレイ（ＬＣＤ）を製造した。１９７０年代前半、ＨｅｌｆｒｉｃｈとＳｃｈａｄｔは、ＴＮ原理を発明した。人々は、ＴＮ光電効果を用いて集積回路と組み合わせ、それを表示素子（ＴＮ−ＬＣＤ）に作り立て、液晶の応用の見通しを広く開いた。１９７０年代以降、大規模集積回路や液晶材料の発展のため、表示分野における液晶の応用は画期的に発展した。１９８３〜１９８５年にＴ．Ｓｃｈｅｆｆｅｒなどが相次いで超ねじれネマチック（Ｓｕｐｅｒ  Ｔｗｉｓｒｅｄ  Ｎｅｍａｔｉｃ：ＳＴＮ）モードを提出し、かつＰ．Ｂｒｏｄｙが１９７２年に提出したアクティブマトリクス（Ａｃｔｉｖｅ  ｍａｔｒｉｘ：ＡＭ）方式が再利用された。従来のＴＮ−ＬＣＤ技術は、ＳＴＮ−ＬＣＤ及びＴＦＴ−ＬＣＤ技術に発展した。ＳＴＮの走査線本数は７６８以上に達することができるが、温度が上昇するとき応答速度、視角及びグレースケールなどの問題が存在するので、面積が大きく情報量が多いほとんどのカラーディスプレイは、アクティブマトリックス表示方式を使用する。ＴＦＴ−ＬＣＤは、直視型のテレビ、大画面プロジェクションテレビ、コンピュータ端末のディスプレイ、及びある軍用機器のディスプレイに幅広く使用されている。ＴＦＴ−ＬＣＤ技術はより幅広い応用の将来性を有するものと信じられている。
【０００５】
ここで、「アクティブマトリクス」は、１、基板としたシリコンウェハ上のＯＭＳ（金属酸化物半導体）又は他のダイオードと、２、基板としたガラス板上の薄膜トランジスタ（ＴＦＴ）との２つのタイプを含む。
【０００６】
各部分の表示素子だけでなくモジュールが接合の箇所にアセンブリされるとき多くの問題が生じるため、基板材料とした単結晶シリコンは、ディスプレイのサイズを制限する。したがって、第２の薄膜トランジスタは、将来性のあるアクティブマトリクスのタイプであり、それが利用する光電効果は一般的にＴＮ効果である。ＴＦＴは、Ｃｄｓｅのような化合物半導体、あるいは多結晶またはアモルファスシリコンに基づくＴＦＴを含む。
【０００７】
現在、ＬＣＤ製品は、技術が成熟して、視角、解像度、彩度及び輝度などの技術上の困難な問題の解決に成功し、その表示性能は、ＣＲＴディスプレイに近いかそれ以上となっている。大きいサイズと中小サイズのＬＣＤは、それぞれの分野において、徐々にフラットパネルディスプレイの主流を占めている。しかしながら、液晶材料自体の限界（高粘度）により、応答時間は高性能ディスプレイに影響を与える要因となる。
【０００８】
具体的には、液晶の応答時間は、液晶の回転粘度γ１及び弾性定数によって制限される。液晶ディスプレイの応答時間を短縮し、液晶ディスプレイの応答速度を速くするために、液晶組成物の回転粘度を低減し弾性定数を向上させることは顕著な効果を有する。
【発明の概要】
【発明が解決しようとする課題】
【０００９】
本発明の目的は、液晶組成物及びその用途を提供することである。
【課題を解決するための手段】
【００１０】
上記目的を達成するために、本発明は以下のような技術的解決手段を採用する。
２−メチル−３，４，５−トリフルオロベンゼン液晶化合物を含有する液晶組成物は、重量部で、１〜５０部の１種類以上の一般式Ｉで表される化合物と、１０〜７０部の１種類以上の一般式ＩＩで表される化合物を含み、
0006422144.tif 000002
ここで、Ｒ１、Ｒ２、Ｒ３はそれぞれ独立して、Ｃ１〜Ｃ１２の直鎖状アルキル基、若しくは１つ又は２つ以上の隣接しないＣＨ２がＯ、Ｓ又はＣＨ＝ＣＨによって置換されたＣ１〜Ｃ１２の直鎖状アルキル基を表し、
ｎはそれぞれ独立して０又は１を表し、
Ａ１、Ａ２、Ａ３はそれぞれ独立して以下の構造を表し、
0006422144.tif 000003
Ａ４、Ａ５はそれぞれ独立して、トランス−１，４−シクロヘキシル基又は１，４−フェニレン基を表す。
【００１１】
本発明による液晶組成物は、回転粘度が低く、弾性定数が大きく、応答時間が短いため、液晶ディスプレイの応答速度が遅いという問題を効果的に解決する。
【００１２】
短い応答時間を実現するために、本発明の液晶組成物は、重量部で、３〜２０部の１種類以上の一般式Ｉで表される化合物と、１７〜６３部の１種類以上の一般式ＩＩで表される化合物を含み、又は、２１〜４５部の１種類以上の一般式Ｉで表される化合物と、２０〜４５部の１種類以上の一般式ＩＩで表される化合物を含む。
【００１３】
本発明の液晶組成物は、０〜３０部の１種類以上の一般式ＩＩＩで表される化合物を更に含み、好ましくは、２〜３０部の１種類以上の一般式ＩＩＩで表される化合物を含む。
0006422144.tif 000004
ここで、Ｒ４、Ｒ５はそれぞれ独立して、Ｃ１〜Ｃ１２の直鎖状アルキル基、若しくは１つ又は２つ以上の隣接しないＣＨ２がＯ、Ｓ又はＣＨ＝ＣＨによって置換されたＣ１〜Ｃ１２の直鎖状アルキル基を表す。
Ａ６はそれぞれ独立して以下の構造を表す。
0006422144.tif 000005
【００１４】
本発明の好ましい技術的手段として、１種類以上の一般式ＩＩＩで表される化合物は１０〜２６部である。
【００１５】
本発明の液晶組成物は、６〜４５部の１種類以上の一般式ＩＶ〜一般式ＩＸで表される化合物を更に含む。
0006422144.tif 000006
ここで、Ｒ６、Ｒ９はそれぞれ独立して、Ｃ１〜Ｃ１２の直鎖状アルキル基、若しくは１つ又は２つ以上の隣接しないＣＨ２がＣＨ＝ＣＨによって置換されたＣ１〜Ｃ１２の直鎖状アルキル基を表し、Ｒ７、Ｒ８、Ｒ１０〜Ｒ１２はそれぞれ独立して、Ｃ１〜Ｃ１２の直鎖状アルキル基を表し、Ｌ１〜Ｌ８はそれぞれ独立してＨ又はＦを表し、Ｘ１〜Ｘ３、Ｘ５はそれぞれ独立してＦ、ＣＦ３、ＯＣＦ２Ｈ、ＯＣＦ３を表し、Ｘ４はそれぞれ独立して、Ｆ、ＣＦ３、ＯＣＦ３及びＣ１〜Ｃ５の直鎖状アルキル基又はＣ２〜Ｃ５の直鎖状アルケニル基を表し、Ａ７、Ａ８はそれぞれ独立して以下の構造を表す。
0006422144.tif 000007
本発明の好ましい技術的手段として、１種類以上の一般式ＩＶ〜一般式ＩＸで表される化合物は２８〜３７部である。
【００１６】
本発明の技術的手段の実施形態として、本発明の液晶組成物は、重量部で、６〜３９部の１種類以上の一般式Ｉで表される化合物と、
２２〜６２部の１種類以上の一般式ＩＩで表される化合物と、
２〜２６部の１種類以上の一般式ＩＩＩで表される化合物と、
６〜４４部の１種類以上の一般式ＩＶ〜一般式ＩＸで表される化合物、を含む。
【００１７】
具体的には、一般式Ｉで表される化合物は、式Ｉ−Ａ〜式Ｉ−Ｕで表される化合物の１種類以上から選択されるものである。
0006422144.tif 000008
0006422144.tif 000009
前記一般式ＩＩで表される化合物は、以下の化合物の１種類以上から選択されるものである。
0006422144.tif 000010
ここで、Ｒ１はそれぞれ独立してＣ１〜Ｃ７の直鎖状アルキル基を表し、Ｒ２はそれぞれ独立して、Ｃ１〜Ｃ７の直鎖状アルキル基、直鎖状アルコキシ基、又はＣ２〜Ｃ７の直鎖状アルケニル基を表し、Ｒ３はそれぞれ独立してＣ１〜Ｃ７の直鎖状アルキル基を表す。
【００１８】
さらに具体的には、一般式Ｉで表される化合物は、式Ｉ−Ａ−１〜式Ｉ−Ｕ−４で表される化合物の１種類以上から選択されるものである。
0006422144.tif 000011
0006422144.tif 000012
0006422144.tif 000013
0006422144.tif 000014
0006422144.tif 000015
0006422144.tif 000016
一般式ＩＩで表される化合物は、式ＩＩ−Ａ−１〜式ＩＩ−Ｃ−２４で表される化合物の１種類以上から選択されるものである。
0006422144.tif 000017
0006422144.tif 000018
0006422144.tif 000019
0006422144.tif 000020
具体的には、一般式ＩＩＩで表される化合物は、式ＩＩＩ−Ａ〜式ＩＩＩ−Ｃの化合物の１種類以上から選択されるものである。
0006422144.tif 000021
ここで、Ｒ４はそれぞれ独立して、Ｃ２〜Ｃ１０の直鎖状アルキル基又は直鎖状アルケニル基を表し、Ｒ５はそれぞれ独立してＣ１〜Ｃ８の直鎖状アルキル基を表す。
【００１９】
さらに具体的には、一般式ＩＩＩで表される化合物は、式ＩＩＩ−Ａ−１〜式ＩＩＩ−Ｃ−３０の構造の中の１種類以上から選択されるものである。
0006422144.tif 000022
0006422144.tif 000023
0006422144.tif 000024
0006422144.tif 000025
具体的には、一般式ＩＶ〜一般式ＩＸの化合物は、以下の構造の中の１種類以上から選択されるものである。
0006422144.tif 000026
0006422144.tif 000027
0006422144.tif 000028
ここで、Ｒ６はそれぞれ独立して、Ｃ２〜Ｃ７の直鎖状アルキル基又は直鎖状アルケニル基を表し、Ｒ７、Ｒ８、Ｒ１０〜Ｒ１２はそれぞれ独立して、Ｃ２〜Ｃ７の直鎖状アルキル基を表し、Ｒ９、Ｒｘはそれぞれ独立して、Ｃ１〜Ｃ７の直鎖状アルキル基又はＣ２〜Ｃ７の直鎖状アルケニル基を表す。
【００２０】
さらに好ましくは、Ｒ６はそれぞれ独立して、Ｃ２〜Ｃ５の直鎖状アルキル基又は直鎖状アルケニル基を表し、Ｒ７、Ｒ８、Ｒ１０〜Ｒ１２はそれぞれ独立して、Ｃ２〜Ｃ５の直鎖状アルキル基を表し、Ｒ９、Ｒｘはそれぞれ独立して、Ｃ１〜Ｃ５の直鎖状アルキル基又はＣ２〜Ｃ５の直鎖状アルケニル基を表す。
【００２１】
本発明の液晶組成物における一般式Ｉで表される化合物は、２−メチル−３，４，５−トリフルオロベンゼンとジフルオロメトキシ架橋結合を含む化合物である。このような化合物は、強い極性や良好な相溶性の特徴を有する。２位にメチルを導入した後に、このような化合物の相溶性の特徴を効果的に改善することができる。驚くべきことに、メチルを含んでいない化合物と比較すると、本発明による第Ｉ類の化合物は、その相溶性が３０％以上改善され、かつ混合液晶の低温相溶性の特徴の改善に資する。一般式ＩＩで表される化合物は二環式環構造を有し、低い回転粘度と優れた相溶性の特徴を有し、高速応答液晶表示に不可欠な成分となる。一般式ＩＩＩで表される化合物は、非極性化合物であり、高い透明点や大きな弾性定数を有し、液晶組成物の弾性定数を向上させることに資する。一般式ＩＶ〜一般式ＩＸで表される化合物は主に液晶組成物の透明点や光学異方性などのパラメータを調整することに用いられる。
【００２２】
本発明の液晶組成物の調製方法は特に限定されず、従来の方法により２種類以上の化合物を混合することで調製を行うことができる。例えば、高温で、異なる成分を混合して互いに溶解させる方法によって調製を行う。ここで、この化合物ための溶媒に液晶組成物を溶解して混合した後、溶媒を減圧下で留去する。あるいは、本発明の液晶組成物は、従来の方法により調製され得る。例えば、比較的高温で、含有量が比較的少ない成分を、含有量が比較的多い主成分に溶解するか、若しくは各成分を、例えばアセトン、クロロホルム又はメタノールなどの有機溶媒に溶解してから、溶液を混合して溶媒を除去。
【００２３】
本発明の液晶組成物は低い回転粘度、大きな弾性定数、良好な低温相溶性、及び速い応答速度を有し、様々な表示モードの高速応答液晶表示に用いることができる。これはＴＮ、ＩＰＳ又はＦＦＳモードのディスプレイに用いられると、液晶ディスプレイの表示効果を著しく改善することができる。
【発明を実施するための形態】
【００２４】
以下の実施例は本発明の説明するためであり、本発明の範囲を制限するためのものではない。
【００２５】
特に断りのない限り、本発明において、百分率は重量％であり、温度の単位は摂氏度であり、△ｎは光学異方性（２５℃）を表し、△εは誘電異方性（２５℃，１０００Ｈｚ）を表し、Ｖ１０は閾値電圧を表し、相対透過率が１０％変更するときの特性電圧（Ｖ，２５℃）であり、γ１は回転粘度（ｍＰａ．ｓ，２５℃）を表し、Ｃｐは液晶組成物の透明点（℃）を表し、Ｋ１１、Ｋ２２、Ｋ３３はそれぞれスプレイ弾性定数、ツイスト弾性定数及びベンド弾性定数（ｐＮ，２５℃）を表す。
【００２６】
以下の実施形態では、液晶化合物における基の構造は、表１に示されるコードによって表される。
【００２７】
＜表１＞液晶化合物の基構造コード
0006422144.tif 000029
【００２８】
以下の化合物を例として、
0006422144.tif 000030
は、４ＣＤＵＱＫＦで表され、
0006422144.tif 000031
は、５ＣＣＰＵＦで表される。
【００２９】
以下の各実施例では、液晶組成物の調製は、いずれも熱溶解法を用い、以下のステップを含む。重量％で液晶化合物を秤量した。ここで、秤量と添加の順序は特に規定しなかった。通常、液晶化合物の融点の高い順に秤量し混合する。各成分を均一に溶融するように６０〜１００℃で加熱撹拌してから、ろ過し、回転蒸発し、最後にパッケージングして目的試料を得た。
【００３０】
以下の各実施例において、液晶組成物の各成分の重量％及び液晶組成物の性能パラメータは次の表に示す。
〈実施例１〉
【００３１】
＜表２＞液晶組成物の各成分の重量％及び性能パラメータ
0006422144.tif 000032
〈実施例２〉
【００３２】
＜表３＞液晶組成物の各成分の重量％及び性能パラメータ
0006422144.tif 000033
〈実施例３〉
【００３３】
＜表４＞液晶組成物の各成分の重量％及び性能パラメータ
0006422144.tif 000034
〈実施例４〉
【００３４】
＜表５＞液晶組成物の各成分の重量％及び性能パラメータ
0006422144.tif 000035
〈実施例５〉
【００３５】
＜表６＞液晶組成物の各成分の重量％及び性能パラメータ
0006422144.tif 000036
〈実施例６〉
【００３６】
＜表７＞液晶組成物の各成分の重量％及び性能パラメータ
0006422144.tif 000037
〈実施例７〉
【００３７】
＜表８＞液晶組成物の各成分の重量％及び性能パラメータ
0006422144.tif 000038
〈実施例８〉
【００３８】
＜表９＞液晶組成物の各成分の重量％及び性能パラメータ
0006422144.tif 000039
〈実施例９〉
【００３９】
＜表１０＞液晶組成物の各成分の重量％及び性能パラメータ
0006422144.tif 000040
実施例１０
【００４０】
＜表１１＞液晶組成物の各成分の重量％及び性能パラメータ
0006422144.tif 000041
〈実施例１１〉
【００４１】
＜表１２＞液晶組成物の各成分の重量％及び性能パラメータ
0006422144.tif 000042
〈実施例１２〉
【００４２】
＜表１３＞液晶組成物の各成分の重量％及び性能パラメータ
0006422144.tif 000043
〈実施例１３〉
【００４３】
＜表１４＞液晶組成物の各成分の重量％及び性能パラメータ
0006422144.tif 000044
〈実施例１４〉
【００４４】
＜表１５＞液晶組成物の各成分の重量％及び性能パラメータ
0006422144.tif 000045
〈実施例１５〉
【００４５】
＜表１６＞液晶組成物の各成分の重量％及び性能パラメータ
0006422144.tif 000046
〈実施例１６〉
【００４６】
＜表１７＞液晶組成物の各成分の重量％及び性能パラメータ
0006422144.tif 000047
〈実施例１７〉
【００４７】
＜表１８＞液晶組成物の各成分の重量％及び性能パラメータ
0006422144.tif 000048
〈実施例１８〉
【００４８】
＜表１９＞液晶組成物の各成分の重量％及び性能パラメータ
0006422144.tif 000049
〈実施例１９〉
【００４９】
＜表２０＞液晶組成物の各成分の重量％及び性能パラメータ
0006422144.tif 000050
〈実施例２０〉
【００５０】
＜表２１＞液晶組成物の各成分の重量％及び性能パラメータ
0006422144.tif 000051
〈実施例２１〉
【００５１】
＜表２２＞液晶組成物の各成分の重量％及び性能パラメータ
0006422144.tif 000052
〈実施例２２〉
【００５２】
＜表２３＞液晶組成物の各成分の重量％及び性能パラメータ
0006422144.tif 000053
〈実施例２３〉
【００５３】
＜表２４＞液晶組成物の各成分の重量％及び性能パラメータ
0006422144.tif 000054
〈実施例２４〉
【００５４】
＜表２５＞液晶組成物の各成分の重量％及び性能パラメータ
0006422144.tif 000055
〈実施例２５〉
【００５５】
＜表２６＞液晶組成物の各成分の重量％及び性能パラメータ
0006422144.tif 000056
〈比較例１〉  
【００５６】
メチルを含んでいない化合物と比較すると、本発明による第Ｉ類の化合物は、その相溶性が３０％以上改善された。実験方法は、低温観察において行われる従来の方法であった。質量百分率で化合物をｈｏｓｔ  ＬＣ内に入れ、液晶ボックスに注入して−４０℃下で観察した。具体的な結果は次の表に示す。
【００５７】
＜表２７＞低温相溶性の比較
0006422144.tif 000057
【００５８】
メチルを含んでいない単結晶と比較すると、本発明による単結晶は、質量で５％多く添加されても、良好な低温相溶性を依然として維持する。よって、本発明による第Ｉ類の単結晶は、優れた低温相溶性を有し、液晶組成物の低温安定性を効果的に改善することができる。
〈比較例２〉  
【００５９】
＜表２８＞液晶組成物の各成分の重量％及び性能パラメータ
0006422144.tif 000058
【００６０】
実施例１及び比較例１で得られた液晶組成物の各性能パラメータ値を集めて比較した。表２９を参照されたい。
【００６１】
＜表２９＞液晶組成物の性能パラメータの比較
0006422144.tif 000059
【００６２】
比較により、以下のことが分かる。比較例１と比較すると、実施例１による液晶組成物は、低い回転粘度を有し、即ちより速い応答時間を有する。
〈比較例３〉
【００６３】
＜表３０＞液晶組成物の各成分の重量％及び性能パラメータ
0006422144.tif 000060
【００６４】
実施例５及び比較例２で得られた液晶組成物の各性能パラメータ値を集めて比較した。表３１を参照されたい。
＜表３１＞液晶組成物の性能パラメータの比較
0006422144.tif 000061
【００６５】
比較により、以下のことが分かる。比較例２と比較すると、実施例５による液晶組成物は、弾性定数が高く、回転粘度が低いため、より短い応答時間とより速い応答速度を有する。
【００６６】
以上の実施例から、本発明による液晶組成物は、２−メチル−３，４，５−トリフルオロベンゼンとジフルオロメトキシ架橋結合が連結した化合物及び非極性の二環式化合物を同時に含有し、低粘度、高抵抗率、適切な光学異方性、大きな弾性定数及び優れた光安定性と熱安定性を有し、液晶ディスプレイの応答時間を短縮できるため、液晶ディスプレイの応答速度が遅い問題を解決することがわかる。従って、本発明による液晶組成物は、高速応答ＴＮ、ＩＰＳ及びＦＦＳ型のＴＦＴ液晶表示装置に適し、特にＩＰＳ及びＦＦＳ液晶表示装置に適し、特に高速応答液晶表示装置に適する。
【００６７】
本発明は、以上の一般的な説明及び実施形態を参照して詳細に説明してきたが、当業者であれば、本発明に基づいて、修正又は改善がなされ得ることは明らかである。したがって、本発明の精神から逸脱せずに行われたこれらの修正又は改善は本発明の保護範囲に含まれる。
【産業上の利用可能性】
【００６８】
本発明は液晶組成物を提供する。この液晶組成物は、２−メチル−３，４，５−トリフルオロベンゼンとジフルオロメトキシ架橋結合が連結した化合物及び非極性の二環式化合物を同時に含有し、低粘度、高抵抗率、適切な光学異方性、大きな弾性定数及び優れた光安定性と熱安定性を有し、液晶ディスプレイの応答時間を短縮できるため、液晶ディスプレイの応答速度が遅い問題を解決する。従って、本発明による液晶組成物は、高速応答ＴＮ、ＩＰＳ及びＦＦＳ型のＴＦＴ液晶表示装置に適し、特にＩＰＳ及びＦＦＳ液晶表示装置に適し、特に高速応答液晶表示装置に適し、液晶表示分野において幅広い応用の将来性及び良好な産業上の利用可能性を有する。